(57)【要約】【課題】高強力、高モジュラスで、且つベルト走行時の騒音の発生が可及的に低減されたベルト用基布及びベルトを提供すること。【解決手段】ポリエチレンナフタレート繊維からなる経糸と、合成繊維からなる緯糸とから構成されてなる織物であって、該織物の組織が綾織又は朱子織である。【選択図】なし【特許請求の範囲】
【請求項１】
ポリエチレンナフタレート繊維からなる経糸と、合成繊維からなる緯糸とから構成されてなる織物であって、該織物の組織が綾織又は朱子織であることを特徴とするベルト補強用基布。
【請求項２】
合成繊維が、ポリアミド繊維、ポリエステル繊維、ポリエチレンナフタレート繊維、又はポリビニルアルコール繊維である請求項１記載のベルト補強用基布。
【請求項３】
基布を補強材として用いてなるベルトであって、該基布が請求項１記載のベルト補強用基布であることを特徴とするベルト。
【発明の詳細な説明】
【技術分野】
【０００１】
本発明は、ベルト補強用基布及びそれを用いたベルトに関するものであり、さらに詳しくは、高強力、高モジュラスで、且つベルト走行時の騒音の発生を可及的に低減させたベルト補強用合成繊維織物及びそれを用いたベルトに関するものである。
【背景技術】
【０００２】
ベルトは、一般に、ゴム及び／又は樹脂層内部に、強度を保持するための補強層が埋設されており、該補強層は、ベルトとして使用される際には、少ないストレッチで高い張力を発生するように、高強力、高モジュラス繊維から構成されていることが好ましい。
【０００３】
このような高強力、高モジュラス繊維からなるベルトとして、例えば特開２００１−１９１３４号公報や特開２００２−２１１７２７号公報には、補強層がアラミド繊維、ポリベンズビスオキサゾール（ＰＢＯ）繊維、ポリアリレート繊維、或いはポリベンズイミダゾール（ＰＢＩ）繊維などの繊維から構成されたベルトが開示されている。
【０００４】
しかしながら、これらの高強度・高弾性率繊維は一般に価格が高く、補強層のコストが高くなる上、ベルト走行時に発生する騒音が高いという問題点があった。
【０００５】
【特許文献１】特開２００１−１９１３４号公報
【特許文献２】特開２００２−２１１７２７号公報
【発明の開示】
【発明が解決しようとする課題】
【０００６】
本発明の目的は、上記従来技術の有する問題点を解決し、高強力、高モジュラスで、且つベルト走行時の騒音の発生が可及的に低減されたベルト用基布及びベルトを提供することにある。
【課題を解決するための手段】
【０００７】
本発明者らは上記目的を達成するために鋭意検討した結果、ベルト補強用基布として、経糸にポリエチレンナフタレート繊維を配した、綾織物又は朱子織物を使用するとき、所望のベルトが得られることを究明し本発明に達した。
【０００８】
かくして本発明によれば、ポリエチレンナフタレート繊維からなる経糸と、合成繊維からなる緯糸とから構成されてなる織物であって、該織物の組織が綾織又は朱子織であることを特徴とするベルト補強用基布が提供される。
【０００９】
また、本発明によれば、基布を補強材として用いてなるベルトであって、該基布が上記記載のベルト補強用基布であることを特徴とするベルトが提供される。
【発明の効果】
【００１０】
本発明によれば、少ないストレッチで高い張力を発生する、即ち高強力、高モジュラスのベルト用基布が得られ、しかも、ベルト走行時の騒音の発生を可及的に低減させることができる。
【発明を実施するための最良の形態】
【００１１】
本発明で使用するポリエチレンナフタレート繊維は、ポリエチレン−２，６−ナフタレート（ＰＥＮ）に代表されるポリエチレンナフタレートポリマーを通常の紡糸延伸法に供することにより得られる繊維であり、該ポリエチレンナフタレートは、エチレン―２，６―ナフタレート単位を９０モル％以上含んでいればよく、１０モル％以下の割合で適当な第３成分を含む重合体であっても差し支えない。
【００１２】
一般にポリエチレン−２，６−ナフタレートは、ナフタレン−２，６−ジカルボン酸またはそのエステル形成性誘導体を触媒の存在下適当な反応条件のもとにエチレングリコールと縮重合せしめることにより合成することができる。この際、ポリエチレン−２，６−ナフタレートの重合完結前に、１種または２種以上の第３成分を添加すれば、共重合体が合成される。
【００１３】
適当な第３成分としては、（ａ）２個のエステル形成性官能基を有する化合物；例えばコハク酸、アジピン酸、セバシン酸、ダイマー酸などの脂肪族ジカルボン酸；ヘキサヒドロテレフタル酸などの脂環族ジカルボン酸；フタル酸、イソフタル酸、ナフタレン―２，７―ジカルボン酸、ジフェニルジカルボン酸などの芳香族ジカルボン酸；ジフェニルエーテルジカルボン酸、ジフェニルスルホンジカルボン酸、ジフェノキシエタンジカルボン酸、３，５―ジカルボキシベンゼンスルホン酸ナトリウムなどのジカルボン酸；グリコール酸、ｐ―オキシ安息香酸ｐ―オキシエトキシ安息香酸などのオキシカルボン酸；トリメチレングリコール、ジエチレングリコール、テトラメチレングリコール、ヘキサメチレングリコール、ネオペンチレングリコール、ｐ―キシリレングリコール、１，４―シクロヘキサンジメタノール、ビスフェノールＡ、ｐ，ｐ′―ジヒドロキシジフェニルスルホン、１，４―ビス（β―ヒドロキシエトキシ）ベンゼン、２，２―ビス（ｐ―β―ヒドロキシエトキシフェニル）プロパンなどが挙げられる。
【００１４】
上記ポリエチレンナフタレート中には、二酸化チタンなどの艶消剤やリン酸、亜リン酸およびそれらのエステルなどの安定剤が含まれていてよいことはいうまでもない。
【００１５】
また、ポリエチレンナフタレートの固有粘度は、０．６５以上、特に０．７〜１．０の範囲であることが好ましい。ここでいう固有粘度は、ポリマーあるいは延伸前の未延伸糸をフェノールとオルトジクロロベンゼンとの混合溶媒に（容量比６：４）に溶解し、３５℃で測定した粘度から求めた値である。固有粘度が０．６５未満では、補強用繊維として要求される高強度、高タフネスなどの物性を得難くなる。一方、１．０を超える場合には、紡糸工程が不良となりやすく、実用上望ましくない。
【００１６】
上記ポリエチレンナフタレート繊維は、その単繊維繊度、フィラメント数、断面形状、繊維物性、微細構造などには特に限定を受けるものではなく、目的に応じて適宜選択設定すればよい。
【００１７】
そして、本発明においては、先ず、上記のポリエチレンナフタレート繊維に撚糸を施し、これを経糸として１０００〜１５００本並べ、これらにポリアミド繊維、ポリエステル繊維、又は、ポリビニルアルコール繊維などの合成繊維の無撚糸、又は撚係数５０００以下の撚糸を緯糸として配しつつ、綾組織又は朱子組織に製織することにより所望の補強用基布を得ることができる。
【００１８】
ここで、上記織物の織組織としては、綾組織又は朱子組織であれば特に限定はないが、例えば、平織物の場合は、本願の効果が発現しなくなる。
【００１９】
つまり、本発明においては、織物を構成する経糸がポリエチレンナフタレート繊維であり、しかも織組織が綾組織又は朱子組織の場合に、一定伸長時の強力が高められ、ベルトの基布として使用する際、少ないストレッチで高い張力を発生することができる上、ベルト走行時の騒音の発生を軽減させることができるのである。
【実施例】
【００２０】
以下、実施例を挙げて、本発明の構成及び効果を詳細に説明する。尚、実施例における各物性は下記の方法により測定したものである。
（１）経糸密度
織物の経糸の密度をＪＩＳ  Ｌ  １０９６に準じて測定した。
（２）切断強力
織物の経糸方向の切断強力をＪＩＳ  Ｌ  １０９６に準じて測定した。
（３）１％及び３％伸張時強力
織物の切断強力測定における１％及び３％伸張時の強力を、１％及び３％伸張時強力とした。
（４）ベルト走行時の騒音指数
３０ｍｍ径の駆動プーリと３０ｍｍ径の従動プーリにベルトを６N／ｍｍの張力で掛けて取り付けて、４７０ｍ／分の速度で走行させたときの騒音を測定し、比較例１のベルトを１００とした場合の指数で表した。数値が小さいほど騒音軽減に優れていると言える。
【００２１】
［実施例１〜２］
ポリエチレンナフタレートポリマーを常法により溶融紡糸、延伸することにより得られた１１００デシテックス／２５０フィラメントのマルチフィラメント（表１においてＰＥＮと表記する）２本を、５０回／１０ｃｍの撚数で撚糸して経糸を得た。
【００２２】
この経糸と、ポリエチレンテレフタレートポリマーを常法により溶融紡糸、延伸することにより得られた１１００デシテックス／２４９フィラメントのマルチフィラメント（表１においてＰＥＴと表記する）の無撚糸を緯糸として配し、表１に示す組織の織物を製織した。
【００２３】
［比較例１〜３］
実施例１で得られた、１１００デシテックス／２４９フィラメントのポリエチレンテレフタレートのマルチフィラメント２本を、５０回／１０ｃｍの撚数で撚糸して経糸を得た。
【００２４】
この経糸と、実施例１で得られた、１１００デシテックス／２４９フィラメントのポリエチレンテレフタレートのマルチフィラメントの無撚糸を緯糸として配し、表１に示す組織の織物を製織した。
【００２５】
［比較例４］
実施例１において、織組織を平織とした以外は実施例２と同様に実施して、織物を製織した。
これらの織物を補強材として用いて、常法によりベルトを製造した。
得られた織物における経糸密度、切断強力、１％及び３％伸長時の強力及びベルト走行時の騒音指数を測定した結果を表１に示す。
【００２６】
【表１】
2005226181.tif 000002
【産業上の利用可能性】
【００２７】
本発明によれば、少ないストレッチで高い張力を発生する、即ち高強力、高モジュラスのベルト用基布が得られ、しかも、ベルト走行時の騒音の発生を可及的に低減させることができる。